СПОСОБ И УСТРОЙСТВО ДЛЯ ПОПЕРЕЧНОГО РАСТЯЖЕНИЯ ЛЕНТОЧНОГО МАТЕРИАЛА

Q
F
Q
F
1. Способ поперечного растяжения неориентированной или ориентированной в продольном направлении пленочной полосы из термопластичной пластмассы, при котором неориентированную или вытянутую в продольном направлении пленку (6) подают в поперечно-ширильную раму, причем поперечно-ширильная рама включает поле (1) нагрева, вытяжное поле (2) и стабилизационное поле (3), и пленка (8) в начале первого поля нагрева захватывается с обоих краев (4) зажимами (7) цепи с зажимами и нагревается в поле (1) нагрева до температуры T поперечного растяжения, и в примыкающем вытяжном поле (2) пленка (8) посредством расходящейся (V-образной) направляющей цепи с зажимами вытягивается в поперечном направлении и в стабилизационных полях (3) находится при температуре T, причем T > T, отличающийся тем, что краевые зоны (5) пленки (8) в вытяжном поле (2) и/или в стабилизационных полях (3) так нагревают или так термоизолируют, что краевые зоны (5) пленки (8) при поперечном растяжении и/или при стабилизации имеют более высокую температуру, чем середина (6) пленочной полосы.
2. Способ по п.1, отличающийся тем, что термопластичная пластмасса является сложным полиэфиром, полиэтиленом, поликарбонатом, полипропиленом, полиамидом или циклоолефиновым полимером.
3. Способ по п.1 или 2, отличающийся тем, что краевые зоны (5) в вытяжном поле (2) имеют более высокую температуру, чем в середине пленочной полосы.
4. Способ по п.1 или 2, отличающийся тем, что краевые зоны (5) в стабилизационных полях (3) имеют более высокую температуру, чем в середине (6) пленочной полосы.
5. Способ по п.1 или 2, отличающийся тем, что краевые зоны (5) в вытяжном поле (2) и в стабилизационных полях (3) имеют более высокую температуру, чем в середине (6) пленочной полосы.
о
6. Способ по п.1 или 2, отличающийся тем, что в области вытяжного поля (2) температура краевых зон (5) на 1-20К выше температуры средней зоны (6) пленочной полосы.
о
7. Способ по п.1 или 2, отличающийся тем, что в области стабилизационного поля (3) температура краевых зон (5) на 1-20К выше температуры средней зоны (6) пленочной полосы.
8. Способ по п.1 или 2, отличающийся тем, что неориентированная или ориентированная в продольном направлении пленочная полоса (8) имеет толщину от 2 до 2000 мкм.
9. Способ по п.1 или 2, отличающийся тем, что каждая краевая зона (5) составляет от 5 до 25% ширины вытянутой по двум осям пленочной полосы (8) с обрезанными кромками.
10. Способ по п.1 или 2, отличающийся тем, что пленочная полоса (8) является ориентированной в продольном направлении полипропиленовой пленкой.
11. Способ по п.10, отличающийся тем, что полипропиленовая пленка после поперечного растяжения и после обрезки невытянутых кромок имеет ширину от 5 до 10 м, а каждая краевая зона (5) имеет ширину от 50 до 200 см.
12. Способ по п.1 или 2, отличающийся тем, что над обеими краевыми зонами (5) в вытяжном поле (2) и/или в стабилизационных полях (3) устанавливают дополнительные нагревательные элементы.
13. Способ по п.1 или 2, отличающийся тем, что в области стабилизационных полей (3) над обеими краевыми зонами (5) устанавливают теплоизолирующие защитные листы (11).
14. Способ по п.1 или 2, отличающийся тем, что в области вытяжного поля (2) температура в направлении движения пленки (8) снижается, и над обеими краевыми зонами (5) устанавливают теплоизолирующие защитные листы (12).
15. Способ по п.1 или 2, отличающийся тем, что в области вытяжного поля (2) температура в направлении движения пленки (8) повышается, и поверх средней зоны пленочной полосы (6) устанавливают теплоизолирующие защитные листы.
16. Способ по п.1 или 2, отличающийся тем, что пленка (8) вытянута поперек до кратности от 2 до 12.
17. Способ по п.1 или 2, отличающийся тем, что пленка (8) является полипропиленовой пленкой и вытянута поперек до кратности от 5 до 12.
18. Способ по п.1 или 2, отличающийся тем, что пленка имеет поперечную усадку 3-25%.
19. Способ по п.1 или 2, отличающийся тем, что пленка имеет поперечную усадку 3-25%, и степень усадки по ширине пленочной полосы отличается от степени усадки в средней зоне пленки не более чем на ±5%.
20. Способ получения пленки с поперечной усадкой от 3 до 25%, отличающийся тем, что пленку вытягивают в поперечном направлении способом по одному из пп.1-7.